(57)【特許請求の範囲】
【請求項１】
下記の成分（Ａ）及び成分（Ｂ）からなる触媒の存在下、下記の第一段階重合と第二段階重合とを連続的に行ってプロピレン−エチレンブロック共重合体を製造する方法において、第二段階重合の第一重合槽本体の流動層ベッドの５０％より上部の位置と該重合槽の気相循環系の双方に下記成分（Ｃ）を添加して重合を行い、第二段階重合の活性が成分（Ｃ）を添加しない場合の０．３〜０．９５倍となるように添加量を調節することを特徴とする、プロピレン−エチレンブロック共重合体の製造方法。
（Ａ）チタン、マグネシウム、ハロゲン及び電子供与体を必須成分とする固体触媒成分
（Ｂ）有機アルミニウム化合物
（Ｃ）電子供与性化合物
（１）第一段階重合
プロピレン単独またはプロピレンとエチレンの混合物を、液体プロピレン中もしくは気相状態において一つ以上の重合槽で重合させて、結晶性のプロピレン重合体を製造する工程、
（２）第二段階重合
プロピレンとエチレンとの混合物を、気相状態において一つ以上の重合槽で重合させて、ゴム状共重合体を製造する工程。
【請求項２】
第二段階第一重合槽本体の流動層ベッドの５０％より上部の位置への成分（Ｃ）の添加量をＣ1、第二段階第一重合槽のガス循環ラインへの成分（Ｃ）の添加量をＣ2とすると、Ｃ1とＣ2が下記式（１）を満たすようにする請求項１に記載のプロピレン−エチレンブロック共重合体の製造方法。
０．０５≦Ｃ1／（Ｃ1＋Ｃ2）≦０．８  ・・・  （１）
【発明の詳細な説明】
【０００１】
【発明の属する技術分野】
本発明は、プロピレン−エチレンブロック共重合体の製造方法に関するものである。さらに詳しくは、本発明は、第一段階重合でプロピレンの結晶性重合体を、第二段階重合でプロピレンとエチレンとのゴム状共重合体を製造することによってプロピレン−エチレンブロック共重合体を連続的に製造する際に、第二段階第一槽目の重合槽および該重合槽のガス循環ラインに、特定の割合で電子供与性化合物を添加することで、高剛性かつ高耐衝撃性で、ゲル、フィッシュアイが低減し、また塊状ポリマーや付着ポリマーの生成を低減し、べたつきの無い流動性のよい状態でプロピレン−エチレンブロック重合体を製造することができるプロピレン−エチレンブロック重合体の製造方法に関するものである。
【０００２】
【従来の技術】
結晶性ポリプロピレンは、剛性及び耐熱性に優れた特性を有する反面、耐衝撃強度、特に低温における衝撃強度が弱いという問題があった。この点を改良する方法として、プロピレンとエチレンまたはその他のオレフィンを段階的に重合させてブロック共重合体を生成させる方法は既に公知である（例えば、特公昭４３−１１２３０号公報等）。
【０００３】
連続重合方法においては、第一段階重合槽において触媒成分の重合時間（重合槽内滞留時間）に分布を生じ、比較的短時間で第一段階重合槽から排出された粒子（ショートパス粒子）が第二段階重合槽に入ると、プロピレン−エチレン共重合体の含量が多い粒子が生成する。このような粒子は混練によっても分散せず、ゲルやフィッシュアイとなり、製品外観を損ねたり、機械的強度を低下させたりする原因となる。
【０００４】
また、衝撃強度を高めるためには、第二段階の共重合体の割合を高くすることが有効であるが、共重合体の割合が高くなるとショートパスしたものでない通常の粒子であっても重合槽壁面等に付着しやすく、一旦生成した付着物は除熱が不十分なため塊状ポリマーを生成し、運転の障害となることがある。また粒子のべたつきが増加し、生成したパウダーの流動性が悪化して重合槽からの抜き出しや移送等に障害となる。
【０００５】
このようなショートパス粒子に起因するゲル／フィッシュアイの生成や、共重合体含量の高い粒子の付着性を低減する方法として、第二段階重合の重合系に電子供与性化合物を添加する方法が知られている。
【０００６】
電子供与性化合物の効果は以下のように推定される。即ち、電子供与性化合物は、ポリマー粒子の比較的表面近傍の重合活性点と選択的に作用し、これらの活性点を失活させるが、ショートパス粒子は粒径が小さく完全に失活しやすいため、通常粒子が完全に失活しない添加量でも選択的に失活する。また通常の粒子も表面の活性点が選択的に失活するために共重合体は粒子内部で生成し、共重合体含量が高くなっても表面の付着性増大が比較的抑制される。
【０００７】
第二段階重合系への電子供与性化合物の添加方法としては、大きくは第一段階重合槽で生成したポリマーを第二段階重合槽へ移送する途中に添加する方法と、第二段階重合槽そのものへ添加する方法の二つがある。
【０００８】
前者の方法においては、電子供与性化合物を第一段階重合槽から第二段階重合槽へのポリマー移送配管に添加する以外に、第一段階重合槽と第二段階重合槽の間に別途反応槽を設け、ここに添加する方法する等の方法がある。これらの方法では、すべての粒子が第二段階重合槽で共重合に供される前に電子供与性化合物と接触するため、付着やゲル低減効果は大きいものの、比較的少量でも失活効果が発現するため、第二段階重合槽での活性を過度に低下させずに適正な添加量を制御することが難しい問題がある。
【０００９】
電子供与性化合物を少量ずつ添加する目的で、触媒活性に影響しない溶媒等で希釈して添加する方法もあるが、第二段階重合槽でモノマーを循環使用する場合には、電子供与性化合物とともに第二段階重合槽に導入された希釈剤がモノマー回収系や製品パウダーに随伴し、機器の負担が増大するので、好ましくない。
【００１０】
後者の方法においては、電子供与性化合物を第二段階重合槽に専用の供給口を設けて添加する以外に、水素等の試剤に同伴させる方法、循環するモノマーに同伴させる方法等がある。これらの方法では第二段階重合槽での活性見合いで電子供与性化合物の添加量を制御することは比較的容易であるが、第一段階重合槽からのポリマーが導入される位置と電子供与性化合物の供給点との位置関係によっては電子供与性化合物との接触が不十分な粒子が発生し、これらが成長して付着や塊状ポリマーを生成する場合がある。電子供与性化合物の添加量を増加すると付着や塊状ポリマー生成を抑制することができるが、このときには重合活性が犠牲になり、必要な共重合体含量が得られなくなる。
【００１１】
【発明が解決しようとする課題】
本発明は、第一段階重合でプロピレンの結晶性重合体を、第二段階重合でプロピレンとエチレンとのゴム状共重合体を製造することによってプロピレン−エチレンブロック共重合体を連続的に製造する際に、高剛性かつ高衝撃強度で、しかも、ゲル、フィッシュアイが低減し、また塊状ポリマーや付着ポリマーの生成を低減し、べたつきの無い流動性のよい状態でプロピレン−エチレンブロック重合体を製造する方法を提供するものである。
【００１２】
【課題を解決するための手段】
本発明者らは上記の課題を解決するために鋭意研究した結果、第二段階重合系に電子供与性化合物を添加するにあたり、第二段階第一槽目の重合槽本体および該重合槽のガス循環ラインの双方に電子供与性化合物を添加することで上記課題を解決することができることを見出し、本発明を完成するに至った。
【００１３】
すなわち本発明は、下記の成分（Ａ）及び成分（Ｂ）からなる触媒の存在下、下記の第一段階重合と第二段階重合とを連続的に行ってプロピレン−エチレンブロック共重合体を製造する方法において、第二段階重合の第一重合槽本体の流動層ベッドの５０％より上部の位置と該重合槽の気相循環系の双方に下記成分（Ｃ）を添加して重合を行い、第二段階重合の活性が成分（Ｃ）を添加しない場合の０．３〜０．９５倍となるように添加量を調節することを特徴とする、プロピレン−エチレンブロック共重合体の製造方法を提供するものである。
【００１４】
（Ａ）チタン、マグネシウム、ハロゲン及び電子供与体を必須成分とする固体触媒成分
（Ｂ）有機アルミニウム化合物
（Ｃ）電子供与性化合物
（１）第一段階重合
プロピレン単独またはプロピレンとエチレンの混合物を、液体プロピレン中もしくは気相状態において一つ以上の重合槽で重合させて、結晶性のプロピレン重合体を製造する工程、
（２）第二段階重合
プロピレンとエチレンとの混合物を、気相状態において一つ以上の重合槽で重合させて、ゴム状共重合体を製造する工程。
【００１５】
また、本発明は、第二段階第一重合槽本体の流動層ベッドの５０％より上部の位置への成分（Ｃ）の添加量をＣ1、第二段階第一重合槽のガス循環ラインへの成分（Ｃ）の添加量をＣ2とすると、Ｃ1とＣ2が下記式（１）を満たす、上記のプロピレン−エチレンブロック共重合体の製造方法を提供するものである。
【００１６】
０．０５≦Ｃ1／（Ｃ1＋Ｃ2）≦０．８  ・・・  （１）
【００１７】
【発明の実施の形態】
本発明は、成分（Ａ）及び成分（Ｂ）からなる触媒の存在下に第一段階重合と第二段階重合とを連続的に行ってプロピレン−エチレンブロック共重合体が製造される。
【００１８】
＜触媒＞
成分（Ａ）
本発明で用いられる成分（Ａ）は、チタン、マグネシウム、ハロゲンおよび電子供与体を必須成分として含有してなるα−オレフィンの立体規則性重合用固体触媒成分である。
【００１９】
ここで「必須成分として含有し」ということは、挙示の４成分以外に合目的的な他元素を含んでいてもよいこと、これらの元素はそれぞれが合目的的な任意の化合物として存在してもよいこと、ならびにこれら元素は相互に結合したものとして存在してもよいことを示すものである。
【００２０】
チタン、マグネシウムおよびハロゲンを含む固体成分そのものは公知のものである。例えば、特開昭５３−４５６８８号、同５４−３８９４号、同５４−３１０９２号、同５４−３９４８３号、同５４−９４５９１号、同５４−１１８４８４号、同５４−１３１５８９号、同５５−７５４１１号、同５５−９０５１０号、同５５−９０５１１号、同５５−１２７４０５号、同５５−１４７５０７号、同５５−１５５００３号、同５６−１８６０９号、同５６−７０００５号、同５６−７２００１号、同５６−８６９０５号、同５６−９０８０７号、同５６−１５５２０６号、同５７−３８０３号、同５７−３４１０３号、同５７−９２００７号、同５７−１２１００３号、同５８−５３０９号、同５８−５３１０号、同５８−５３１１号、同５８−８７０６号、同５８−２７７３２号、同５８−３２６０４号、同５８−３２６０５号、同５８−６７７０３号、同５８−１１７２０６号、同５８−１２７７０８号、同５８−１８３７０８号、同５８−１８３７０９号、同５９−１４９９０５号、同５９−１４９９０６号、同６３−１０８００８号、同６３−２６４６０７号、同６３−２６４６０８号、特開平１−７９２０３号、同１−９８６０３号、同７−２５８３２８、同８−２６９１２５、同１１−２１３０９各公報等に記載のものが使用される。
【００２１】
本発明において使用されるマグネシウム源となるマグネシウム化合物としては、金属マグネシウム、マグネシウムジハライド、ジアルコキシマグネシウム、アルコキシマグネシウムハライド、マグネシウムオキシハライド、ジアルキルマグネシウム、アルキルマグネシウムハライド、酸化マグネシウム、水酸化マグネシウム、マグネシウムのカルボン酸塩等が挙げられる。これらの中でもマグネシウムジハライド、ジアルコキシマグネシウム等のＭｇ（ＯＲ1）2-mＸm（ここで、Ｒ1は炭化水素基、好ましくは炭素数１〜１０程度のものであり、Ｘはハロゲンを示し、ｍは０≦ｍ≦２である。）で表されるマグネシウム化合物が好ましい。
【００２２】
またチタン源となるチタン化合物としては、一般式Ｔｉ（ＯＲ2）4-nＸn（ここで、Ｒ2は炭化水素基、好ましくは炭素数１〜１０程度のものであり、Ｘはハロゲンを示し、ｐは０≦ｎ≦４である。）で表される化合物が挙げられる。具体例としては、ＴｉＣｌ4、ＴｉＢｒ4、ＴｉＩ4、Ｔｉ（ＯＣ2Ｈ5）Ｃｌ3、Ｔｉ（ＯＣ2Ｈ5）2Ｃｌ2  、Ｔｉ（ＯＣ2Ｈ5）3Ｃｌ、Ｔｉ（Ｏ−ｉ−Ｃ3Ｈ7）Ｃｌ3、Ｔｉ（Ｏ−ｎ−Ｃ4Ｈ9）Ｃｌ3、Ｔｉ（Ｏ−ｎ−Ｃ4Ｈ9）2Ｃｌ2、Ｔｉ（ＯＣ2Ｈ5  ）Ｂｒ3、Ｔｉ（ＯＣ2Ｈ5）（Ｏ−ｎ−Ｃ4Ｈ9）2Ｃｌ、Ｔｉ（Ｏ−ｎ−Ｃ4Ｈ9  ）3Ｃｌ、Ｔｉ（ＯＣ6Ｈ5）Ｃｌ3  、Ｔｉ（Ｏ−ｉ−Ｃ4Ｈ9）2Ｃｌ2、Ｔｉ（ＯＣ5Ｈ11）Ｃｌ3、Ｔｉ（ＯＣ6Ｈ13）Ｃｌ3、Ｔｉ（ＯＣ2Ｈ5）4  、Ｔｉ（Ｏ−ｎ−Ｃ3Ｈ7）4、Ｔｉ（Ｏ−ｎ−Ｃ4Ｈ9）4  、Ｔｉ（Ｏ−ｉ−Ｃ4Ｈ9）4、Ｔｉ（Ｏ−ｎ−Ｃ6Ｈ13）4、Ｔｉ（Ｏ−ｎ−Ｃ8Ｈ17）4  、Ｔｉ（ＯＣＨ2ＣＨ（Ｃ2Ｈ5  ）Ｃ4Ｈ9）4等が挙げられる。
【００２３】
また、ＴｉＸ’4（ここで、Ｘ’はハロゲンである。）に後述する電子供与体を反応させた分子化合物をチタン源として用いることもできる。そのような分子化合物の具体例としては、ＴｉＣｌ4・ＣＨ3ＣＯＣ2Ｈ5、ＴｉＣｌ4・ＣＨ3ＣＯ2  Ｃ2Ｈ5、ＴｉＣｌ4・Ｃ6Ｈ5ＮＯ2、ＴｉＣｌ4・ＣＨ3ＣＯＣｌ、ＴｉＣｌ4・Ｃ6Ｈ5ＣＯＣｌ、ＴｉＣｌ4・Ｃ6Ｈ5ＣＯ2Ｃ2Ｈ5、ＴｉＣｌ4・ＣｌＣＯＣ2Ｈ5、ＴｉＣｌ4・Ｃ4Ｈ4Ｏ等が挙げられる。
【００２４】
また、ＴｉＣｌ3（ＴｉＣｌ4を水素で還元したもの、アルミニウム金属で還元したもの、あるいは有機金属化合物で還元したもの等を含む）、ＴｉＢｒ3、Ｔｉ（ＯＣ2Ｈ5）Ｃｌ2、ＴｉＣｌ2、ジシクロペンタジエニルチタニウムジクロライド、シクロペンタジエニルチタニウムトリクロライド等のチタン化合物の使用も可能である。これらのチタン化合物の中でもＴｉＣｌ4、Ｔｉ（ＯＣ4Ｈ9）4、Ｔｉ（ＯＣ2Ｈ5）Ｃｌ3等が好ましい。
【００２５】
ハロゲンは、上述のマグネシウムおよび（または）チタンのハロゲン化合物から供給されるのが普通であるが、他のハロゲン源、例えばＡｌＣｌ3、ＡｌＢｒ3、ＡｌＩ3等のアルミニウムのハロゲン化物、ＢＣｌ3、ＢＢｒ3、ＢＩ3等のホウ素のハロゲン化物、ＳｉＣｌ4等のケイ素のハロゲン化物、ＰＣｌ3、ＰＣｌ5等のリンのハロゲン化物、ＷＣｌ6等のタングステンのハロゲン化物、ＭｏＣｌ5等のモリブデンのハロゲン化物といった公知のハロゲン化剤から供給することもできる。触媒成分中に含まれるハロゲンは、フッ素、塩素、臭素、ヨウ素またはこれらの混合物であってもよく、特に塩素が好ましい。
【００２６】
電子供与体としては、アルコール類、フェノール類、ケトン類、アルデヒド類、カルボン酸類、有機酸または無機酸類のエステル類、エーテル類、酸アミド類、酸無水物類のような含酸素電子供与体、アンモニア、アミン、ニトリル、イソシアネートのような含窒素電子供与体、スルホン酸エステルのような含硫黄電子供与体などを例示することができる。
【００２７】
より具体的には、
（イ）メタノール、エタノール、プロパノール、ブタノール、ペンタノール、ヘキサノール、オクタノール、ドデカノール、オクタデシルアルコール、ベンジルアルコール、フェニルエチルアルコール、イソプロピルベンジルアルコールなどの炭素数１ないし１８のアルコール類、
（ロ）フェノール、クレゾール、キシレノール、エチルフェノール、プロピルフェノール、イソプロピルフェノール、ノニルフェノール、ナフトールなどのアルキル基を有してよい炭素数６ないし２５のフェノール類、
（ハ）アセトン、メチルエチルケトン、メチルイソブチルケトン、アセトフェノン、ベンゾフェノンなどの炭素数３ないし１５のケトン類、
（ニ）アセトアルデヒド、プロピオンアルデヒド、オクチルアルデヒド、ベンズアルデヒド、トルアルデヒド、ナフトアルデヒドなどの炭素数２ないし１５のアルデヒド類、
（ホ）ギ酸メチル、酢酸メチル、酢酸エチル、酢酸ビニル、酢酸プロピル、酢酸オクチル、酢酸シクロヘキシル、酢酸セロソルブ、プロピオン酸エチル、酪酸メチル、吉草酸エチル、ステアリン酸エチル、クロル酢酸メチル、ジクロル酢酸エチル、メタクリル酸メチル、クロトン酸エチル、シクロへキサンカルボン酸エチル、安息香酸メチル、安息香酸エチル、安息香酸プロピル、安息香酸ブチル、安息香酸オクチル、安息香酸シクロヘキシル、安息香酸フェニル、安息香酸ベンジル、安息香酸セロソルブ、トルイル酸メチル、トルイル酸エチル、トルイル酸アミル、エチル安息香酸エチル、アニス酸メチル、アニス酸エチル、エトキシ安息香酸エチル、γ−ブチロラクトン、α−バレロラクトン、クマリン、フタリドなどの有機酸モノエステル、または、フタル酸ジエチル、フタル酸ジブチル、フタル酸ジヘプチル、コハク酸ジエチル、マレイン酸ジブチル、１，２−シクロヘキサンカルボン酸ジエチル、炭酸エチレン、ノルボルナンジエニル−１，２−ジメチルカルボキシラート、シクロプロパン−１，２−ジカルボン酸−ｎ−ヘキシル、１，１−シクロブタンジカルボン酸ジエチルなどの有機酸多価エステルの炭素数２ないし２０の有機酸エステル類、
（ヘ）ケイ酸エチル、ケイ酸ブチルなどのケイ酸エステルのような無機酸エステル類、
（ト）アセチルクロリド、ベンゾイルクロリド、トルイル酸クロリド、アニス酸クロリド、塩化フタロイル、イソ塩化フタロイルなどの炭素数２ないし１５の酸ハライド類、
（チ）メチルエーテル、エチルエーテル、イソプロピルエーテル、ブチルエーテル、アミルエーテル、テトラヒドロフラン、アニソール、ジフェニルエーテル、２，２−ジメチル−１，３−ジメトキシプロパン、２，２−ジイソプロピル−１，３−ジメトキシプロパン、２，２−ジイソブチル−１，３−ジメトキシプロパン、２−イソプロピル−２−イソブチル−１，３−ジメトキシプロパン、２−イソプロピル−２−ｓ−ブチル−１，３−ジメトキシプロパン、２−ｔ−ブチル−２−メチル−１，３−ジメトキシプロパン、２−ｔ−ブチル−２−イソプロピル−１，３−ジメトキシプロパン、２，２−ジシクロペンチル−１，３−ジメトキシプロパン、２，２−ジシクロヘキシル−１，３−ジメトキシプロパン、２，２−ジフェニル−１，３−ジメトキシプロパン、２，２−ジメチル−１，３−ジエトキシプロパン、２，２−ジイソプロピル−１，３−ジエトキシプロパンなどの炭素数２ないし２０のエーテル類、
（リ）酢酸アミド、安息香酸アミド、トルイル酸アミドなどの酸アミド類、
（ヌ）メチルアミン、エチルアミン、ジエチルアミン、トリブチルアミン、ピペリジン、トリベンジルアミン、アニリン、ピリジン、ピコリン、テトラメチルエチレンジアミンなどのアミン類、
（ル）アセトニトリル、ベンゾニトリル、トルニトリルなどのニトリル類、
（ヲ）２−（エトキシメチル）−安息香酸エチル、２−（ｔ−ブトキシメチル）−安息香酸エチル、３−エトキシ−２−フェニルプロピオン酸エチル、３−エトキシプロピオン酸エチル、３−エトキシ−２−ｓ−ブチルプロピオン酸エチル、３−エトキシ−２−ｔ−ブチルプロピオン酸エチルなどのアルコキシエステル化合物類、
（ワ）２−ベンゾイル安息香酸エチル、２−（４’−メチルベンゾイル）安息香酸エチル、２−ベンゾイル−４，５−ジメチル安息香酸エチルなどのケトエステル化合物類、
（カ）ベンゼンスルホン酸メチル、ベンゼンスルホン酸エチル、ｐ−トルエンスルホン酸エチル、ｐ−トルエンスルホン酸イソプロピル、ｐ−トルエンスルホン酸−ｎ−ブチル、ｐ−トルエンスルホン酸−ｓ−ブチルなどのスルホン酸エステル類、
（ヨ）Ｒ3pＲ4qＳｉ（ＯＲ5）r（ＯＲ6  ）4-p-q-r（ここで、Ｒ3およびＲ4はそれぞれ同一でも異なっていてもよい炭素数１〜２０の分岐、環状または直鎖炭化水素基であり、Ｒ5は炭素数１から１０の炭化水素基であり、Ｒ6は炭素数１から４の炭化水素基であり、ｐ、ｑ、ｒはそれぞれ１≦ｐ≦２、０≦ｑ≦１、０≦ｒ≦２であり、かつｐ＋ｑ＋ｒ≦３である。）で表される有機ケイ素化合物等を挙げることができる。
【００２８】
成分（Ａ）の固体触媒成分としては、上記の固体成分をそのまま用いてもよいし、さらに別の電子供与体ともに接触処理して得た固体触媒成分を使用することもできる。
【００２９】
これらの電子供与体は、二種類以上用いることができる。これらの中で好ましいのは有機酸エステル化合物、酸ハライド化合物、有機ケイ素化合物およびエーテル化合物であり、特に好ましいのはフタル酸ジエステル化合物、酢酸セロソルブエステル化合物、フタル酸ジハライド化合物およびジエーテル化合物である。また成分（Ａ）は、必要に応じて重合に供する前に予め予備重合を施してもよい。
【００３０】
成分（Ｂ）
本発明で用いることのできる成分（Ｂ）は有機アルミニウム化合物である。
具体例としては、Ｒ73-sＡｌＸs  またはＲ83-tＡｌ（ＯＲ9）ｔ（ここで、Ｒ7およびＲ8は炭素数１〜２０の炭化水素基または水素原子であり、Ｒ9は炭化水素基であり、Ｘはハロゲンであり、ｓおよびｔはそれぞれ０≦ｓ＜３、０＜ｔ＜３である。）で表されるものがある。
【００３１】
具体的には、
（イ）トリメチルアルミニウム、トリエチルアルミニウム、トリイソブチルアルミニウム、トリ−ｎ−ヘキシルアルミニウム、トリ−ｎ−オクチルアルミニウム、トリ−ｎ−デシルアルミニウムなどのトリアルキルアルミニウム、
（ロ）ジエチルアルミニウムモノクロライド、ジイソブチルアルミニウムモノクロライド、エチルアルミニウムセスキクロライド、エチルアルミニウムジクロライドなどのアルキルアルミニウムハライド、
（ハ）ジエチルアルミニウムハイドライド、ジイソブチルアルミニウムハイドライドなどのアルキルアルミニウムハイドライド、
（ニ）ジエチルアルミニウムエトキシド、ジエチルアルミニウムフェノキシドなどのアルキルアルミニウムアルコキシド等が挙げられる。
【００３２】
これら（イ）〜（ニ）の有機アルミニウム化合物に他の有機金属化合物、例えばＲ103-uＡｌ（ＯＲ11）u（ここで、Ｒ10およびＲ11は同一または異なってもよい炭素数１〜２０の炭化水素基であり、ｕは０＜ｕ≦３である。）で表されるアルミニウムアルコキシドを併用することもできる。例えば、トリエチルアルミニウムとジエチルアルミニウムエトキシドの併用、ジエチルアルミニウムモノクロライドとジエチルアルミニウムエトキシドとの併用、エチルアルミニウムジクロライドとエチルアルミニウムジエトキシドとの併用、トリエチルアルミニウムとジエチルアルミニウムエトキシドとジエチルアルミニウムモノクロライドとの併用等が挙げられる。
【００３３】
成分（Ｂ）の有機アルミニウム化合物成分と成分（Ａ）の固体触媒成分中のチタン成分との割合は、Ａｌ／Ｔｉ＝１〜１０００モル／モルが一般的であり、好ましくは、Ａｌ／Ｔｉ＝１０〜５００モル／モルの割合で使用される。
【００３４】
また触媒成分として成分（Ａ）、（Ｂ）に加えて必要に応じて電子供与性化合物を用いることもできる。
【００３５】
このような電子供与性化合物としては成分（Ａ）中の電子供与体として用いることのできるものが挙げられる。このような電子供与性化合物を用いる場合に、成分（Ａ）中の化合物と同一であっても、異なっていてもよい。
【００３６】
好ましい電子供与性化合物としては、エーテル類、無機酸エステル、有機酸エステル及び有機酸ハライド、有機ケイ素化合物であり、特に好ましいのは無機および有機ケイ酸エステル、フタル酸エステル、酢酸セロソロブエステルおよびフタル酸ハライドである。
【００３７】
好ましいケイ酸エステルとしては、一般式
Ｒ12vＲ13wＳｉ（ＯＲ14）4-v-w
（ただし、Ｒ12は分岐を有する炭素数３〜２０、好ましくは４〜１０の脂肪族炭化水素残基、または炭素数５〜２０、好ましくは６〜１０の環状脂肪族炭化水素残基を、Ｒ13は炭素数１〜２０、好ましくは１〜１０の分岐または直鎖状の脂肪族炭化水素残基を、Ｒ14は炭素数１〜１０、好ましくは１〜４の脂肪族炭化水素残基を、ｖは０≦ｖ≦３、ｗは０≦ｗ≦３でｖ＋ｗ≦３の数を、それぞれ示す）で表される有機ケイ素化合物である。なお、前記一般式のＲ12はケイ素原子に隣接する炭素原子から分岐しているものが好ましい。
【００３８】
成分（Ｃ）
第二段重合に添加する電子供与性化合物としては、通常は酸素、窒素、リンあるいは硫黄を含有する有機化合物である。
【００３９】
具体的には、アルコール類、フェノール類、ケトン類、アルデヒド類、アセタール類、有機酸類、酸無水物類、酸ハライド類、エステル類、エーテル類、アミン類、アミド類、ニトリル類、ホスフィン類、ホスフィルアミド類、チオエーテル類、チオエステル類、Ｓｉ−Ｏ−Ｃ結合を含有する有機ケイ素化合物等を挙げることができる。
より具体的には下記のものを挙げることができる。
【００４０】
アルコール類：メタノール、エタノール、ｎ−プロピルアルコール、イソプロピルアルコール、ｎ−ブチルアルコール、ｓｅｃ−ブチルアルコール、イソブチルアルコール、ｔ−ブチルアルコール、ペンチルアルコール、ヘキシルアルコール、シクロヘキシルアルコール、オクチルアルコール、２−エチルヘキシルアルコール、ドデカノール、オクタデシルアルコール、ベンジルアルコール、フェニルエチルアルコール、クミルアルコール、イソプロピルベンジルアルコール、エチレングリコール、ジエチレングリコール、２，２−ジメチル−１，３−プロパンジオール、２，２−ジイソプロピル−１，３−プロパンジオール、２，２−ジイソブチル−１，３−プロパンジオール、２−イソプロピル−２−イソブチル−１，３−プロパンジオール、２−イソプロピル−２−ｓ−ブチル−１，３−プロパンジオール、２−ｔ−ブチル−２−メチル−１，３−プロパンジオール、２−ｔ−ブチル−２−イソプロピル−１，３−プロパンジオール、２，２−ジシクロペンチル−１，３−プロパンジオール、２，２−ジシクロヘキシル−１，３−プロパンジオール、２，２−ジフェニル−１，３−プロパンジオール、２，２−ジメチル−１，３−プロパンジオール、２，２−ジイソプロピル−１，３−プロパンジオールなどの炭素数１ないし２０のアルコール。
【００４１】
フェノール類：フェノール、クレゾール、キシレノール、エチルフェノール、プロピルフェノール、クミルフェノール、ノニルフェノール、ナフトールなどのアルキル基を有してよい炭素数６ないし２５のフェノール。
【００４２】
ケトン類：アセトン、メチルエチルケトン、メチルイソブチルケトン、アセトフェノン、ベンゾフェノン、ベンゾキノンなどの炭素数１ないし２０のケトン。
【００４３】
アルデヒド類：アセトアルデヒド、プロピオンアルデヒド、オクチルアルデヒド、ベンズアルデヒド、トルアルデヒド、ナフトアルデヒドなど炭素数２ないし１５のアルデヒド。
【００４４】
アセタール類：ジメチルジメトキシメタン、１，１−ジメトキシシクロヘキサン、１，１−ジメトキシシクロペンタンなど炭素数３ないし２４のアセタール。
【００４５】
有機酸類：ギ酸、酢酸、プロピオン酸、吉草酸、カプリル酸、ピバル酸、アクリル酸、メタクリル酸、モノクロロ酢酸、安息香酸、マレイン酸、フタル酸などのカルボキシル基を二つ以上有してよい炭素数１ないし２０のカルボン酸。
【００４６】
酸無水物類：分子内縮合物、異種分子間縮合物を含む、前記有機酸類から誘導される酸無水物。
【００４７】
酸ハライド類：前記有機酸類の水酸基を塩素原子、臭素原子、ヨウ素原子で置換した酸ハライド。
【００４８】
エステル類：ギ酸メチル、ギ酸エチル、酢酸メチル、酢酸エチル、酢酸ビニル、酢酸プロピル、酢酸オクチル、酢酸シクロヘキシル、プロピオン酸エチル、酪酸メチル、酪酸エチル、吉草酸エチル、クロル酢酸メチル、メタクリル酸メチル、マレイン酸ジメチル、安息香酸メチル、フタル酸ジメチル、フタル酸ジエチル、フタル酸ジプロピル、フタル酸ジブチル、フタル酸ジイソブチル、フタル酸ジヘキシル、フタル酸ジオクチル、炭酸メチル、炭酸エチルなど、前記アルコール類と酸類から誘導されるエステル。
【００４９】
エーテル類：ジメチルエーテル、ジエチルエーテル、ジプロピルエーテル、ジブチルエーテル、メチル−ｔ−ブチルエーテル、アニソール、ビニルメチルエーテル、ビニルエチルエーテル、ビニル−ｎ−ブチルエーテル、１，１−ジメトキシエタン、ｏ−ジメトキシベンゼン、２，２−ジメチル−１，３−ジメトキシプロパン、２，２−ジイソプロピル−１，３−ジメトキシプロパン、２，２−ジイソブチル−１，３−ジメトキシプロパン、２−イソプロピル−２−イソブチル−１，３−ジメトキシプロパン、２−イソプロピル−２−ｓ−ブチル−１，３−ジメトキシプロパン、２−ｔ−ブチル−２−メチル−１，３−ジメトキシプロパン、２−ｔ−ブチル−２−イソプロピル−１，３−ジメトキシプロパン、２，２−ジシクロペンチル−１，３−ジメトキシプロパン、２，２−ジシクロヘキシル−１，３−ジメトキシプロパン、２，２−ジフェニル−１，３−ジメトキシプロパン、２，２−ジメチル−１，３−ジエトキシプロパン、２，２−ジイソプロピル−１，３−ジエトキシプロパンなどの、前記アルコールまたはフェノールから誘導されるエーテル。
【００５０】
アミン類：メチルアミン、ジメチルアミン、トリメチルアミン、エチルアミン、ジエチルアミン、トリエチルアミン、トリブチルアミン、ピペリジン、トリベンジルアミン、アニリン、ピリジン、ピコリン、テトラメチルエチレンジアミンなどの炭素数１ないし２１のアミン。
【００５１】
アミド類：酢酸アミド、安息香酸アミド、トルイル酸アミドなどの、前記有機酸類及び前記アミン類から誘導されるアミド。
【００５２】
ニトリル類：アセトニトリル、ベンゾニトリル、トルニトリルなどの炭素数２ないし１０のニトリル。
【００５３】
ホスフィン類：トリメチルホスフィン、トリエチルホスフィン、トリフェニルホスフィンなどのホスフィン。
【００５４】
ホスフィルアミド類：ヘキサメチルホスフィルトリアミドなどのホスフィルアミド。
【００５５】
チオエーテル類：前記エーテル類の酸素原子を硫黄原子に置換したチオエーテル。
【００５６】
チオエステル類：前記エステル類の酸素原子を硫黄原子に置換したチオエステル。
【００５７】
Ｓｉ−Ｏ−Ｃ結合を含有する有機ケイ素化合物：テトラメトキシシラン、テトラエトキシシラン、テトラブトキシシラン、メチルトリメトキシシラン、ジメチルジメトキシシラン、トリメチルメトキシラン、トリメチルエトキシシラン、ジメチルジエトキシラン、ジフェニルジメトキシシラン、フェニルメチルジメトキシシラン、ジフェニルジエトキシシラン、フェニルトリメトキシシラン、γ―クロロプロピルトリメトキシシラン、メチルトリエトキシシラン、エチルトリエトキシシラン、ビニルトリエトキシシラン、プロピルトリエトキシシラン、ブチルトリエトキシシラン、フェニルトリエトキシシラン、γ―アミノプロピルトリエトキシシラン、クロルトリエトキシシラン、エチルトリイソプロポキシシラン、ビニルトリブトキシシラン、トリメチルフェノキシシラン、メチルトリアリロキシシラン、ビニルトリス（β−メトキシエトキシ）シラン、ビニルトリアセトキシシラン、ジメチルテトラエトキシジシロキサンなどの有機ケイ素化合物。
これらのうち好ましいのはアルコール類、ケトン類、エステル類であり、特に好ましいのはメタノール、エタノール、イソプロピルアルコール、アセトン、酢酸メチルである。
【００５８】
これらの電子供与性化合物は、必要に応じて２種類以上を併用してもよい。また二つの添加位置に、それぞれ別の化合物を添加してもよい。
【００５９】
重合工程
本発明の重合工程は、第一段階重合および第二段階重合の二段階よりなる。第一段階重合および第二段階重合はこの順序（第一段階→第二段階）で実施することが工業的に有利である。
【００６０】
第一段階重合
第一段階重合は、プロピレン単独、あるいはプロピレンとエチレンとの混合物を成分（Ａ）、成分（Ｂ）および必要に応じて電子供与性化合物の存在下で、一つ以上の重合槽で重合させて、結晶性のプロピレン重合体を製造する工程である。この第一段階重合では、プロピレン単独重合体またはエチレン含量７重量％以下のプロピレン・エチレン共重合体を、全重合量の１０〜９０重量％に相当する量形成させる。第一段階重合でプロピレン・エチレン重合体中のエチレン含量が７重量％を越えると、最終共重合体の嵩密度が低下し、低結晶性重合体の副生量が増大する。また、重合割合が上記範囲の下限未満では、やはり低結晶性重合体の副生量が増加する。第一段階重合での重合温度は３０〜１３０℃、好ましくは５０〜１００℃程度であり、重合圧力は通常０．１〜５ＭＰａＧの範囲である。第一段階重合においては、水素などの分子量調節剤を用いてＭＦＲを制御して、最終共重合体の溶融時流動性を高めておくのが好ましい。
【００６１】
第二段階重合
第二段階重合は、プロピレンとエチレンとの混合物を一つ以上の重合槽で重合させて、ゴム状重合体を製造する工程である。この第二段階重合ではプロピレン／エチレンの重合比（重量比）が９０／１０〜１０／９０、好ましくは８０／２０〜２０／８０、特に好ましくは７０／３０〜３０／７０の割合であるプロピレンのゴム状重合体を製造する。ただし、この工程での重合量は、全重合量の９０〜１０重量％である。第二段階重合では、他のコモノマーを共存させてもよい。例えば、１−ブテン、１−ペンテン、１−ヘキセン、４−メチル−１−ペンテン等のα−オレフィンを用いることができる。
【００６２】
第二段階重合の重合温度は３０〜１１０℃、好ましくは５０〜９０℃程度である。重合圧力は０．１〜５ＭＰａＧの範囲が通常用いられる。第一段階重合から第二段階重合に移る際に、プロピレンガスまたはプロピレン／エチレン混合ガスと水素ガスをパージして次の工程に移ることが好ましい。第二段階重合で、分子量調節剤は、目的に応じて用いても用いなくてもよい。
【００６３】
重合様式
本発明による共重合体の製造法は、連続式によって実施する。すなわち、第一段階重合で生成したポリマーの一部を連続的に抜き出して、これを第二段階重合に添加し、引き続き第二段階重合を実施する。
【００６４】
第一段階重合は単量体のプロピレン自身を媒質として重合を行う塊状重合法、または媒質を使用せずにガス状の単量体中で重合を行う気相重合法のいずれかで実施する。また第二段階重合は気相重合法で実施する。気相重合法の好ましい重合様式は、例えば生成ポリマー粒子をモノマー気流で流動させて流動床を形成させる方法、あるいは生成ポリマー粒子を攪拌機により重合槽において機械的に攪拌することによって流動床を形成させる方法などである。
【００６５】
成分（Ｃ）の添加方法
本発明は、成分（Ｃ）の電子供与性化合物を、第二段階重合の第一重合槽本体の流動層ベッドの５０％より上部の位置および該重合槽のガス循環系の双方に添加することを特徴とする。流動層ベッドの高さとは重合槽内で流動するポリマー粒子相の高さである。
【００６６】
本特許の発明のひとつにおいてはまた、第二段階第一重合槽本体の流動層ベッドの５０％より上部の位置への成分（Ｃ）の添加量をＣ1、第二段階第一重合槽のガス循環ラインへの成分（Ｃ）の添加量をＣ2とすると、Ｃ1とＣ2が下記式（１）を満たすことを特徴とする。
【００６７】
０．０５≦Ｃ1／（Ｃ1＋Ｃ2）≦０．８・・・（１）
式（１）の値が０．０５未満では、電子供与性化合物が作用しきれない粒子が存在し、十分なゲル削減効果や付着防止効果が得られない。式（１）の値が０．８を上回ると、添加量の変動に対する活性の変化が大きくなり、運転制御が難しくなる。
【００６８】
成分（Ｃ）の添加量は、第二段階重合の活性が、添加しない場合の０．３〜０．９５倍、好ましくは０．５〜０．９倍になるように総添加量Ｃ1＋Ｃ2を調節する。
【００６９】
通常、第一段階重合から移送されてきたポリマーは気相重合槽上部から重合槽に入れられる。このため、上部には活性が高い粒子が多くなる。また、重合槽内の流動が進めば、大粒径粒子は重合槽下部に、小粒径粒子は上部に存在する確率が高くなる。ポリマーは成長するにつれ、粒径も大きくなることから、小粒径粒子中には、比較的未成長の粒子、すなわち活性の高い粒子が多くなる。このような理由で、気相重合槽の上部には、活性の高い粒子が多くなり、この部分に電子供与性化合物を添加すれば、活性の高い小粒径粒子を選択的に失活させることが可能となるのである。
【００７０】
【実施例】
以下の実施例は、本発明をさらに具体的に説明するためのものである。本発明は、その要旨を逸脱しない限り、これによって限定されるものではない。
【００７１】
物性の測定
ａ．ＥＰＲ含量：三菱化学製「ＣＦＣ−Ｔ−１０２Ｌ」昇温溶出分別装置を用いた昇温溶出分別法により、表１に示した条件で測定した。なお、ＥＰＲは、４０℃以下の溶出成分とした。
【００７２】
【表１】
0004644352.tif 000002
【００７３】
ｂ．かさ密度（ρＢ）：ＪＩＳ−Ｋ−６７２１に従って測定した。
ｃ．重合体の粒度分布：三田村理研社の標準ふるいを用いて測定し、Ｒｏｓｉｎ−Ｒａｍｍｌｅｒプロットの傾きをｎ項として、粒度分布の尺度とした。７５μ未満の画分は、微粉として重量％で表した。
ｃ．ＭＦＲ：ＪＩＳ−Ｋ−６７５８に準拠して測定した。
ｄ．ポリプロピレン重合体中のＴｉ含量：該ポリプロピレンの厚さ１００μのプレス・シートを作成し、蛍光Ｘ線分析にて定量した。
【００７４】
なお、以下の実施例において、Ｍｅはメチル基を、Ｅｔはエチル基を、Ｂｕはｎ−ブチル基を、Ｐｈはフェニル基を表す。
【００７５】
実施例１
（１）固体触媒成分（Ａ）の製造
加熱・冷却用のジャケット、撹拌装置、バッフルを備えた１００Ｌ−オートクレーブに、Ｍｇ（ＯＥｔ）2：２０ｍｏｌを仕込み、ついでＴｉ（ＯＢｕ）4を、仕込んだＭｇ（ＯＥｔ）2中のマグネシウムに対して、Ｔｉ（ＯＢｕ）4／Ｍｇ＝０．４５（モル比）になるように仕込み、１６５ｒｐｍで撹拌しながら昇温した。
【００７６】
１３５℃で２．０時間反応させた後、１２５℃に降温して、ＭｅＳｉ（ＯＰｈ）3のトルエン溶液を、仕込んだＭｇ（ＯＥｔ）2中のマグネシウムに対して、ＭｅＳｉ（ＯＰｈ）3／Ｍｇ＝０．６７（モル比）になるように添加した。添加終了後、同温度で４時間反応させた。反応終了後、２５℃に降温して、Ｔｉ（ＯＢｕ）4とＳｉ（ＯＥｔ）4を、仕込んだＭｇ（ＯＥｔ）2中のマグネシウムに対して、Ｔｉ（ＯＢｕ）4／Ｍｇ＝０．１５（モル比）、Ｓｉ（ＯＥｔ）4／Ｍｇ＝０．０５（モル比）になるように添加して、接触生成物（ａ*）のスラリ−を得た。
【００７７】
次に、［Ｍｇ］＝０．５３ｍｏｌ／Ｌ・トルエンになるように、トルエンで希釈した後、１６５ｒｐｍで撹拌しながら、−１０℃に冷却し、フタル酸ジエチルを、仕込んだＭｇ（ＯＥｔ）2中のマグネシウムに対して、フタル酸ジエチル／Ｍｇ＝０．１０（モル比）になるように添加した。引き続き、ＴｉＣｌ4を、仕込んだＭｇ（ＯＥｔ）2中のマグネシウムに対して、ＴｉＣｌ4／Ｍｇ＝４．０（モル比）になるように、６．０時間かけて滴下し、均一溶液を得た。この時、液の粘度が上昇してゲル状になるという現象は、起こらなかった。
【００７８】
得られた均一溶液を２０℃／Ｈｒで１５℃まで昇温し、同温度で１時間保持した。ついで、再び２０℃／Ｈｒで５０℃まで昇温し、５０℃で１時間保持した。さらに、１２０℃／Ｈｒで１１７℃まで昇温し、同温度で１時間処理を行った。処理終了後、加熱・撹拌を停止し、上澄み液を除去した後、トルエンで、残液率＝１／５５となるように洗浄して固体スラリ−を得た。
【００７９】
次に、得られた固体スラリーのトルエン量を、ＴｉＣｌ4濃度＝１．５ｍｏｌ／Ｌ・トルエンとなるように調整し、２５℃でＴｉＣｌ4を、はじめに仕込んだＭｇ（ＯＥｔ）2中のマグネシウムに対して、ＴｉＣｌ4／Ｍｇ＝５．０（モル比）となるように添加した。このスラリーを、１６５ｒｐｍで撹拌しながら昇温し、１１７℃で、１時間反応を行った。
【００８０】
反応終了後、加熱・撹拌を停止し、上澄み液を除去した後、トルエンで、残液率＝１／１５０となるように洗浄して（Ａ*）のトルエン・スラリ−を得た。
【００８１】
ここで得られた固体スラリーの一部を、内径６６０ｍｍ、直胴部７７０ｍｍの三方後退翼を有する反応槽に移送し、ｎ−ヘキサンで希釈して、（Ａ*）の濃度として３ｇ／Ｌとなるようにした。このスラリーを３００ｒｐｍで撹拌しながら、２５℃で、トリエチルアルミニウムを、トリエチルアルミニウム／（Ａ*）＝３．４４ｍｍｏｌ／ｇとなるように添加し、さらに、ｔ−ブチルエチルジメトキシシランを、ｔ−ブチルエチルジメトキシシラン／（Ａ*）＝１．４４ｍｍｏｌ／ｇとなるように添加した。添加終了後、引き続き撹拌しながら、２５℃で３０分間保持した。
【００８２】
次いで、プロピレンガスを液相に、７２分かけて定速フィードした。プロピレンガスのフィードを停止した後、沈降洗浄法にて、ｎ−ヘキサンで洗浄を行い、残液率＝１／１２として固体触媒成分（Ａ）のスラリーを得た。得られた固体触媒成分（Ａ）は、（Ａ*）成分１ｇあたり、２．９ｇのプロピレン重合体を含有していた。
（２）プロピレン−エチレンブロック共重合体の製造
図２に示されるプロセスのように、内容積０．９ｍ3の攪拌装置付き液相重合槽１および１．９ｍ3の攪拌式気相重合槽８の間に、濃縮器３（液体サイクロン）と沈降液力分級器４からなる分級システム、および二重管式熱交換器５と流動フラッシュ槽６からなる脱ガスシステムを組み込んだプロセスにより、プロピレン−エチレンブロック共重合体の連続製造を実施した。
【００８３】
プロピレン重合槽１には、液化プロピレンを１１５ｋｇ／Ｈｒでフィードし、水素を、気相の水素組成が０．４ｍｏｌ％となるようにフィードした。また、トリエチルアルミニウムを３０．６ｇ／Ｈｒで、ｔ−ブチル−エチルジメトキシシランを１．３ｇ／Ｈｒでフィードした。さらに、実施例１（１）で得られた固体触媒成分を、（Ａ*）成分として０．８５ｇ／Ｈｒでフィードした。
【００８４】
重合温度は７０℃、圧力は全圧３．２４ＭＰａＧ、プロピレン分圧は２．７６ＭＰａＧであり、重合槽内の液量が０．４７ｍ3となるように調節した。
【００８５】
この重合槽１で重合したスラリーは、スラリー濃度約２５重量％であり、スラリーポンプ２を用いて、濃縮器３に、約１２ｍ3／Ｈｒの体積流量でフィードした。濃縮器３上部からは、固体粒子のほとんど存在しない上澄液を取り出し、これを液力分級器４の下部より、線速が４．１ｃｍ／ｓｅｃとなるようにフィードした。一方、濃縮器３下部から抜き出した高濃度のスラリーは、そのまま液力分級器４の上部にフィードし、前述の上澄液と向流接触させた。
【００８６】
液力分級器４上部より抜き出されたスラリーは、微粒子が含まれているため、元のプロピレン重合槽１に循環させ、分級器４下部からは、大粒径粒子を多く含むスラリーを抜き出した。該スラリーのスラリー濃度は、約３０重量％であった。また、該スラリーの抜出しレートは、該スラリーに含まれるポリプロピレン粒子として、３５ｋｇ／Ｈｒとなるように調節した。
【００８７】
液力分級器４下部より抜き出されたポリプロピレン触媒の、プロピレン重合槽１および循環ラインにおける平均滞留時間は１．８時間であり、平均粒径Ｄｐ５０は６２０μ、平均触媒効率は４１２００ｇ／ｇであった。なお、この触媒効率の値は、該ポリプロピレン粒子のＴｉ含量を測定することによって得られた触媒効率の値と良好な一致を示した。
【００８８】
液力分級器４下部より抜き出されたスラリーは、向流の二重管式熱交換器５を経て、流動フラッシュ槽６にフィードされた。流動フラッシュ槽６においては、下部より加熱したプロピレンガスをフィードしながら、槽内温度を７０℃に維持した。ここで得られた固体状ポリプロピレン粒子を、気相重合槽８に送り、プロピレンとエチレンの共重合を行った。
【００８９】
混合効果を高めるため、補助的に撹拌翼を設けた気相重合槽８では、ガス・ブロアー１０によって、エチレン、プロピレン、水素、窒素の混合ガスを循環させた。さらにポンプ７を用いて成分（Ｃ）としてエタノールを、１４．６ｇ／Ｈｒフィードし、そのうち４．６ｇ／Ｈｒはベッド槽の高さの７０％の位置に、残りの１０ｇ／Ｈｒはガス循環系へフィードされるように調整した。エチレンとプロピレンは、エチレンとプロピレンの分圧の和が１．３７ＭＰａＧで、かつ、プロピレンのモル分率が５５ｍｏｌ％で一定になるようにフィードした。また、水素は、水素濃度が１．８ｍｏｌ％となるようにフィードした。なお、重合温度は７０℃で、気相重合槽８における平均滞留時間は２．０時間になるように調節した。
【００９０】
気相重合槽８から抜き出された重合体粒子を数点分析したところ、ＭＦＲ＝２２±１．５ｇ／１０ｍｉｎ、かさ密度＝０．４５〜０．４６ｇ／ｃｃ、ＥＰＲ含量＝２４±１重量％であった。
【００９１】
この条件で連続して１０日間、重合運転を継続したが、気相重合槽上部やガス循環ラインにファウリングは見られなかった。
【００９２】
実施例２
（１）プロピレン−エチレンブロック共重合体の製造
図２に示したプロセスで、ポンプ７から成分（Ｃ）としてイソプロピルアルコールを、２６ｇ／Ｈｒフィードし、そのうち６ｇ／Ｈｒはベッド槽の高さの８０％の位置に、残りの２０ｇ／Ｈｒはガス循環系へフィードされるように調整し、気相重合槽８における平均滞留時間は２．２時間になるように調節した以外は、実施例１（２）と同様にして、プロピレン−エチレンブロック共重合体の連続製造を実施した。
【００９３】
気相重合槽８から抜き出された重合体粒子を数点分析したところ、ＭＦＲ＝２０±２ｇ／１０ｍｉｎ、かさ密度＝０．４６〜０．４７ｇ／ｃｃ、ＥＰＲ含量＝２５±１重量％であった。
【００９４】
この条件で１０日間の連続運転を行った後、各所を開放したが、気相重合槽上部と循環ライン部分にファウリングが見られなかった。
【００９５】
比較例１
（１）プロピレン−エチレンブロック共重合体の製造
図２に示したプロセスで、ポンプ７からのエタノールフィードを全量ガス循環系へフィードした以外は、実施例１（２）と同様にして、プロピレン−エチレンブロック共重合体の連続製造を実施した。
【００９６】
気相重合槽８から抜き出された重合体粒子を数点分析したところ、ＭＦＲ＝２０±２ｇ／１０ｍｉｎ、かさ密度＝０．４５〜０．４７ｇ／ｃｃ、ＥＰＲ含量＝２５±１重量％であった。
【００９７】
この条件で１０日間の連続運転を行った後、各所を開放したところ、気相重合槽上部と循環ライン部分にファウリングが見られた。
【００９８】
比較例２
（１）プロピレン−エチレンブロック共重合体の製造
図２に示したプロセスで、ポンプ７からのエタノールフィードを行わず、気相重合槽８における平均滞留時間を１．６時間とした以外は、実施例１（２）と同様にして、プロピレン−エチレンブロック共重合体の連続製造を実施した。
【００９９】
気相重合槽８から抜き出された重合粒子対を数点分析したところ、ＭＦＲ＝２０±２ｇ／１０ｍｉｎ、かさ密度＝０．３２〜０．３５ｇ／ｃｃ、ＥＰＲ含量＝２５±１重量％であった。
【０１００】
この条件で１０日間の連続運転を行った後、各所を開放したところ、気相重合槽本体、気相重合槽上部および循環ライン部分にファウリングが見られた。
【０１０１】
【表２】
0004644352.tif 000003
【図面の簡単な説明】
【図１】発明の理解を助けるためのフローチャート図
【図２】実施例で使用された重合装置を示すフローチャート図
【符号の説明】
１、液相重合槽
３、濃縮器
４、沈降液力分級器
５、二重管式熱交換器
６、流動フラッシュ槽
７、ポンプ
８、攪拌式気相重合槽
１０、１２ブロワー
１４、微粉サイクロン
【図１】
0004644352.tif 000004
【図２】
0004644352.tif 000005